(57)【特許請求の範囲】
【請求項１】
雨樋を軒先等に固定するための雨樋支持具において、
上記雨樋支持具を構成する樋支持具本体が、スチール基材の表面に、アルミニウム・マグネシウム・亜鉛合金メッキ層を形成した第１積層材料と、
スチール基材の表面に、アルミニウム・亜鉛合金メッキ層を形成した第２積層材料とを、積層一体化した複合積層材料より成ることを特徴とする雨樋支持具。
【請求項２】
請求項１において、
上記アルミニウム・マグネシウム・亜鉛合金メッキ層中のアルミニウム含有量が５〜７％、マグネシウム含有量が２〜４％であると共に、上記アルミニウム・亜鉛合金メッキ層中のアルミニウム含有量が５０〜６０％である雨樋支持具。
【請求項３】
請求項１又は２の何れかにおいて、
上記複合積層材料の表面には、更に塗膜層を被覆形成して成る雨樋支持具。
【発明の詳細な説明】
【０００１】
【発明の属する技術分野】
本発明は、雨樋を軒先等に固定するための雨樋支持具に関する。
【０００２】
【従来の技術】
図４は、従来の雨樋支持具を示す部分断面した概略斜視図である。
【０００３】
この雨樋支持具１００は、雨樋を支持する樋支持具本体１０１と、これを軒先等に固定する取付杆１０２とを少なくとも備えている。
【０００４】
ここでは、樋支持具本体１０１と取付杆１０２とを一体形成した雨樋支持具１００を例示しているが、両者を別体に形成したものなど、その種類は様々である。
【０００５】
この雨樋支持具１００は、スチール基材を所望の形状に形成した後、その表面に溶融亜鉛メッキ層１０３を形成した表面処理が施されていた。
【０００６】
また、必要であれば、その溶融亜鉛メッキ層１０３の更に表面に、所望の塗料を塗装して塗膜層１０４を形成することもあった。
【０００７】
【発明が解決しようとする課題】
しかし、この雨樋支持具１００は、スチール基材を所望の形状に形成した後、その表面に溶融亜鉛メッキ層１０３を形成しているため、その溶融亜鉛メッキ層１０３が粗面に仕上ってしまう問題があった。
【０００８】
また、この粗面な溶融亜鉛メッキ層１０３の更に表面に塗料を塗装して塗膜層１０４を形成した場合にも、下地となる溶融亜鉛メッキ層１０３が粗面であるため、やはり塗膜層１０４の仕上りも粗面に仕上ってしまう問題があった。
【０００９】
また、長期間の使用に際して、溶融亜鉛メッキ層１０３が剥離、欠落したりすることがあるという問題もあった。
【００１０】
本発明は、かかる課題を解決することを目的とし、特定の合金メッキ層をスチール基材表面に形成することによって樋支持具本体を形成し、表面の仕上りを均一化することができ、また、メッキ層が剥離、欠落したりする恐れもない防錆性の高い雨樋支持具を提供する。
【００１１】
【課題を解決するための手段】
上記目的を達成するため、
請求項１に係る雨樋支持具は、雨樋を軒先等に固定するための雨樋支持具において、上記雨樋支持具を構成する樋支持具本体が、スチール基材の表面に、アルミニウム・マグネシウム・亜鉛合金メッキ層を形成した第１積層材料と、スチール基材の表面に、アルミニウム・亜鉛合金メッキ層を形成した第２積層材料とを、積層一体化した複合積層材料より成ることを特徴とする。
【００１２】
請求項１では、第１積層材料と第２積層材料を積層一体化して成る複合積層材料にて樋支持具本体を形成して成るので、樋支持具本体の表面を面一化して美麗に仕上げることができ、防錆性が向上する。
【００１３】
また、アルミニウム・マグネシウム・亜鉛合金メッキ層及びアルミニウム・亜鉛合金メッキ層にて表面層を形成しているので、メッキ層が剥離、欠落したりする恐れもない。
【００１４】
請求項２に係る雨樋支持具は、請求項１において、上記アルミニウム・マグネシウム・亜鉛合金メッキ層中のアルミニウム含有量が５〜７％、マグネシウム含有量が２〜４％であると共に、上記アルミニウム・亜鉛合金メッキ層中のアルミニウム含有量が５０〜６０％である。
【００１５】
請求項２では、請求項１における複合積層材料を形成した各々の積層材料の含有率を特定している。
【００１６】
請求項３に係る雨樋支持具は、請求項１又は２の何れかにおいて、上記複合積層材料の表面には、更に塗膜層を被覆形成して成る。
【００１７】
請求項３では、複合積層材料の表面には、更に塗料などの塗膜層を被覆形成しているので、雨樋支持具を所望の色に形成でき、その表面の仕上りをより美麗にできる。
【００１８】
【発明の実施の形態】
以下、雨樋支持具Ａを図面に基づき説明する。
【００１９】
図１は、雨樋支持具の参考例を示す部分断面した概略斜視図である。
【００２０】
この雨樋支持具Ａは、雨樋Ｔを支持する樋支持具本体１と、これを軒先等に固定する取付杆２とを少なくとも備えている。
【００２１】
ここでは、樋支持具本体１と取付杆２とを一体形成した雨樋支持具Ａを例示しているが、両者を別体に形成したものなど、その種類は様々であり、図１には限定されない。
【００２２】
この雨樋支持具Ａは、スチール基材１１の表面に、アルミニウム・マグネシウム・亜鉛合金メッキ層１２を形成した積層材料１３にて形成しており、具体的には、スチール基材１１の表面に、アルミニウム・マグネシウム・亜鉛合金メッキ層中のアルミニウム含有量が５〜７％、マグネシウム含有量が２〜４％とし、好ましくは、アルミニウム・マグネシウム・亜鉛合金メッキ層中のアルミニウム含有量が６％、マグネシウム含有量が３％であるアルミニウム・マグネシウム・亜鉛合金メッキ層１２ａを形成した積層材料１３にて所望の形状に形成している。
【００２３】
なお、樋支持具本体１と共に取付杆２も積層材料１３で形成しても良い（以下、同様）。
【００２４】
また、雨樋支持具Ａは、スチール基材１１の表面に、アルミニウム・亜鉛合金メッキ層１４を形成した積層材料１５にて樋支持具本体１を形成することも可能であり、具体的には、スチール基材１１の表面に、アルミニウム・亜鉛合金メッキ層中のアルミニウム含有量が５０〜６０％、好ましくは、アルミニウム・亜鉛合金メッキ層中のアルミニウム含有量が５５％であるアルミニウム・亜鉛合金メッキ層１４ａを形成した積層材料１５にて所望の形状に形成することもできる。
【００２５】
このような雨樋支持具Ａによれば、アルミニウム・マグネシウム・亜鉛合金メッキ層（１２、１２ａ）又はアルミニウム・亜鉛合金メッキ層（１４、１４ａ）にて表面層を形成しているので、樋支持具本体１の表面を面一化して美麗に仕上げることができ、防錆性が向上し、また、メッキ層が剥離、欠落したりする恐れもない。
【００２６】
図２は、本発明に係る雨樋支持具の一実施例を示す部分断面した概略斜視図である。
【００２７】
なお、図面中、図１で示した部位と共通の部位には、共通の番号を付し、その説明は省略している。
【００２８】
この雨樋支持具Ａは、スチール基材１１の表面に、アルミニウム・マグネシウム・亜鉛合金メッキ層１２を形成した第１積層材料１３と、スチール基材１１の表面に、アルミニウム・亜鉛合金メッキ層１４を形成した第２積層材料１５とを、積層一体化した複合積層材料１６にて形成しており、具体的には、スチール基材１１の表面に、アルミニウム・マグネシウム・亜鉛合金メッキ層中のアルミニウム含有量が５〜７％、マグネシウム含有量が２〜４％、好ましくは、アルミニウム・マグネシウム・亜鉛合金メッキ層中のアルミニウム含有量が６％、マグネシウム含有量が３％であるアルミニウム・マグネシウム・亜鉛合金メッキ層１２ａを形成した第１積層材料１３と成すと共に、上記アルミニウム・亜鉛合金メッキ層中のアルミニウム含有量が５０〜６０％、好ましくは、アルミニウム・亜鉛合金メッキ層中のアルミニウム含有量が５５％であるアルミニウム・亜鉛合金メッキ層１４ａを形成した第２積層材料１５と成し、これら第１積層材料１３と第２積層材料１５を積層一体化して成る複合積層材料１６にて所望の形状に形成している。
【００２９】
この雨樋支持具Ａによれば、アルミニウム・マグネシウム・亜鉛合金メッキ層（１２、１２ａ）及びアルミニウム・亜鉛合金メッキ層（１４、１４ａ）にて表面層を形成しているので、樋支持具本体１の表面を面一化して美麗に仕上げることができ、防錆性が向上し、また、メッキ層が剥離、欠落したりする恐れもない。
【００３０】
図３は、本発明に係る雨樋支持具の他の実施例を示す部分断面した概略斜視図である。
【００３１】
図３で示す雨樋支持具Ａは、図２で示した雨樋支持具Ａの表面に、更に塗料を塗装して塗膜層３を被覆形成している。
【００３２】
この塗膜層３は、従来同様の塗料を塗装して形成することができ、雨樋支持具Ａを所望の色に形成できる。
【００３３】
このように、雨樋支持具Ａの表面に塗料を塗装して塗膜層３を被覆形成した場合にも、下地となる積層材料１３、１５或いは複合積層材料１６の表面が面一化して形成されているので、その塗膜層３の仕上りを美麗に仕上げることができる。
【００３４】
上述した雨樋支持具Ａは、以下の方法によって製造できる。
【００３５】
先ず、スチール基材１１の表面に、アルミニウム・マグネシウム・亜鉛合金メッキ層（１２、１２ａ）又はアルミニウム・亜鉛合金メッキ層（１４、１４ａ）を絞りロールなどによって均一に形成して積層材料（１３、１５）を形成し、この積層材料（１３、１５）を所望の形状に加工して雨樋支持具Ａを形成して成る。
【００３６】
そのため、スチール基材１１の表面に形成したアルミニウム・マグネシウム・亜鉛合金メッキ層（１２、１２ａ）、又はアルミニウム・亜鉛合金メッキ層（１４，１４ａ）を薄膜に形成できるので、これを加工して形成された雨樋支持具Ａの表面を面一化して美麗に仕上げることができる。
【００３７】
また、アルミニウム・マグネシウム・亜鉛合金メッキ層（１２、１２ａ）又はアルミニウム・亜鉛合金メッキ層（１４、１４ａ）にて表面層を形成しているので、メッキ層が剥離、欠落したりする恐れもない。
【００３８】
また、他の方法として、先ずスチール基材１１を所望の形状に加工して雨樋支持具を形成し、この加工した雨樋支持具の表面に、アルミニウム・マグネシウム・亜鉛合金メッキ層（１２、１２ａ）、又はアルミニウム・亜鉛合金メッキ層（１４、１４ａ）を形成することもできる。
【００３９】
この方法によれば、スチール基材１１で雨樋支持具を形成した後に、アルミニウム・マグネシウム・亜鉛合金メッキ層（１２、１２ａ）、又はアルミニウム・亜鉛合金メッキ層（１４、１４ａ）を薄膜に形成できるので、既存のスチール基材１１を利用することができる。
【発明の効果】
本発明によれば、次のような効果がある。
【００４０】
請求項１、２に係る雨樋支持具によれば、第１積層材料と第２積層材料を積層一体化して成る複合積層材料にて樋支持具本体を形成して成るので、樋支持具本体の表面を面一化して美麗に仕上げることができ、防錆性が向上する。
【００４１】
また、アルミニウム・マグネシウム・亜鉛合金メッキ層及びアルミニウム・亜鉛合金メッキ層にて表面層を形成しているので、メッキ層が剥離、欠落したりする恐れもない。
【００４２】
特に、アルミニウム・マグネシウム・亜鉛合金メッキ層中のアルミニウム含有量が５〜７％、マグネシウム含有量が２〜４％であると共に、上記アルミニウム・亜鉛合金メッキ層中のアルミニウム含有量が５０〜６０％にすれば、その効果をより高めることができる。
【００４３】
請求項３に係る雨樋支持具によれば、積層材料又は複合積層材料の表面には、更に塗料などの塗膜層を被覆形成しているので、雨樋支持具を所望の色に形成でき、その表面の仕上りをより美麗にできる。
【図面の簡単な説明】
【図  １】雨樋支持具の参考例を示す部分断面した概略斜視図
【図  ２】本発明に係る雨樋支持具の一実施例を示す部分断面した概略斜視図
【図  ３】本発明に係る雨樋支持具の他の実施例を示す部分断面した概略斜視図
【図  ４】従来の雨樋支持具を示す部分断面した概略斜視図
【符号の説明】
Ａ      雨樋支持具
Ｔ      雨樋
１      樋支持具本体
１１    スチール基材
１２    アルミニウム・マグネシウム・亜鉛合金メッキ層
１２ａ  アルミニウム含有量が６％、マグネシウム含有量が３％であるアルミニウム・マグネシウム・亜鉛合金メッキ層
１４    アルミニウム・亜鉛合金メッキ層
１４ａ  アルミニウム含有量が５５％であるアルミニウム・亜鉛合金メッキ層
１３、１５  積層材料
１６    複合積層材料
２      取付杆
３      塗膜層
【図１】
0003602781.tif 000002
【図２】
0003602781.tif 000003
【図３】
0003602781.tif 000004
【図４】
0003602781.tif 000005